RIM-ЭЛАСТОМЕРЫ НА ОСНОВЕ ИЗОЦИАНУРАТОВ ИЗОФОРОНДИИЗОЦИАНАТА И ИХ ФОРПОЛИМЕРОВ

1. Способ получения полиуретанового эластомера, предусматривающий взаимодействие реакционной смеси способом реактивного литья под давлением, где реакционная смесь содержит:
(A) изоцианатный компонент, имеющий содержание групп NCO от 23 до 34% и функциональность от около 2,1 до около 2,5, и содержащий:
(1) от около 60 до 100 мас.% по отношению к 100 мас.% (А) (цикло)алифатического полиизоцианурата, имеющего содержание NCO групп от около 23% до около 34%, функциональность от около 2,1 до 2,5, и содержащего продукт тримеризации изофорондиизоцианата;
и
(2) от 0 до около 40 мас.% по отношению к 100 мас.% (А) изоцианат-реактивного компонента, имеющего от около 2 до около 3 гидроксильных групп, способных реагировать с NCO группами (A)(1), и имеющего молекулярную массу от около 60 до около 8000;
и
(B) изоцианат-реактивный компонент, содержащий:
(1) от около 45 до около 90 мас. ч., по меньшей мере, одного простого полиэфирполиола, имеющего функциональность от около 1,5 до около 4,0, и среднечисленную молекулярную массу от около 2000 до около 8000,
(2) от около 5 до 30 мас. ч., по меньшей мере, одного удлинителя цепи, имеющего гидроксильную функциональность 2, среднечисленную молекулярную массу от около 62 до около 150, и не содержащего аминные группы;
(3) от около 0,5 до около 3,5 мас. ч., по меньшей мере, одного удлинителя цепи, имеющего около 2 аминных групп, которые являются первичными и/или вторичными аминными группами, среднечисленную молекулярную массу от около 60 до около 400, и не содержащего гидроксильные группы;
и
(4) от около 3 до около 20 мас. ч., по меньшей мере, одного сшивающего агента, имеющего от около 3 до около 6 гидроксильных функциональных групп (предпочтительно, вторичных ОН групп), от 1 до 4 третичных аминных групп, среднечисленную молекулярную массу от около 200 до около 800, и не содержащего первичные и вторичные аминные группы;
где сумма (B)(1), (B)(2), (B)(3) и (B)(4) составляет 100 мас. ч. компонента (В);
в присутствии:
(C) системы катализатора, содержащей, по меньшей мере, один катализатор на основе металла,
и, при необходимости,
(D) одной или более добавок, содержащих УФ стабилизаторы и/или противоокислительные стабилизаторы,
где относительные количества (А) и (В) являются такими, что изоцианатный индекс реакционной смеси находится в пределах от около 90 до около 110.
2. Способ по п.1, где (А) содержит
(1) от около 80 до около 100 мас.% (цикло)алифатического полиизоцианурата, содержащего продукт тримеризации изофорондиизоцианата;
и
(2) от 0 до около 20 мас.% изоцианат-реактивного компонента.
3. Способ по п.1, где (A)(1) имеет функциональность от около 2,15 до около 2,40 и содержание NCO групп от около 26 до около 31%.
4. Способ по п.1, где (A)(2) содержит от около 2 до около 3 гидроксильных групп, способных к взаимодействию с NCO группами (A)(1), и молекулярную массу 2000 до около 8000.
5. Способ по п.1, где (В) содержит
(1) от около 60 до около 87 мас. ч., по меньшей мере, одного простого полиэфирполиола, имеющего функциональность от около 1,8 до около 3,0, и молекулярную массу от около 3000 до около 6000,
(2) от около 5 до 30 мас. ч. удлинителя цепи, имеющего молекулярную массу от около 62 до около 110;
(3) от около 0,5 до около 2,0 мас. ч., по меньшей мере, одного удлинителя цепи, имеющего около 2 аминных групп, которые являются первичными и/или вторичными аминными группами, и молекулярную массу от около 60 до около 250;
и
(4) от около 5 до около 10 мас. ч., по меньшей мере, одного сшивающего агента, имеющего от около 3 до около 6 гидроксильных групп, от около 1 до около 3 третичных аминных групп и молекулярную массу от около 200 до около 500.
6. Способ по п.1, где (B)(2) выбирают из группы, состоящей из этиленгликоля, 2-метил-1,3-пропандиола и их смеси; (B)(3) содержит 1,5-диамино-2-метилпентан; и (B)(4) содержит пропоксилированный простой полиэфирполиол, инициированный соединением диамина и имеющий молекулярную массу от 200 до 500.
7. Полиуретановый эластомер, содержащий продукт реакции:
(A) изоцианатного компонента, имеющего содержание групп NCO от 23 до 34% и функциональность от около 2,1 до около 2,5, и содержащего:
(1) от около 60 до 100 мас.% по отношению к 100 мас.% (А) (цикло)алифатического полиизоцианурата, имеющего содержание NCO групп от около 23% до около 34%, функциональность от около 2,1 до 2,5, и содержащего продукт тримеризации изофорондиизоцианата;
и
(2) от 0 до около 40 мас.% по отношению к 100 мас.% (А) изоцианат реактивного компонента, имеющего от около 2 до около 3 гидроксильных групп, способных реагировать с NCO группами (A)(1), и имеющего молекулярную массу от около 60 до около 8000;
и
(B) изоцианат-реактивного компонента, содержащего:
(1) от около 45 до около 90 мас. ч., по меньшей мере, одного простого полиэфирполиола, имеющего функциональность от около 1,5 до около 4,0 и среднечисленную молекулярную массу от около 2000 до около 8000,
(2) от около 5 до 30 мас. ч., по меньшей мере, одного удлинителя цепи, имеющего гидроксильную функциональность 2, среднечисленную молекулярную массу от около 62 до около 150, и не содержащего аминные группы;
(3) от около 0,5 до около 3,5 мас. ч., по меньшей мере, одного удлинителя цепи, имеющего около 2 аминных групп, которые являются первичными и/или вторичными аминными группами, среднечисленную молекулярную массу от около 60 до около 400, и не содержащего гидроксильные группы;
и
(4) от около 3 до около 20 мас. ч., по меньшей мере, одного сшивающего агента, имеющего от около 3 до около 6 гидроксильных функциональных групп (предпочтительно, вторичных ОН групп), от 1 до 4 третичных аминных групп, среднечисленную молекулярную массу от около 200 до около 800, и не содержащего первичные и вторичные аминные группы;
где сумма (B)(1), (B)(2), (B)(3) и (B)(4) составляет 100 мас. ч. компонента (В);
в присутствии:
(C) системы катализатора, содержащей, по меньшей мере, один катализатор на основе металла,
и, при необходимости,
(D) одной или более добавок, содержащих УФ стабилизаторы и/или противоокислительные стабилизаторы,
где относительные количества (А) и (В) являются такими, что изоцианатный индекс реакционной смеси находится в пределах от около 90 до около 110.
8. Эластомер по п.7, где (А) содержит
(1) от около 80 до около 100 мас.% (цикло)алифатического полиизоцианурата, содержащего продукт тримеризации изофорондиизоцианата;
и
(2) от 0 до около 20 мас.% изоцианат-реактивного компонента.
9. Эластомер по п.7, где (A)(1) имеет функциональность от около 2,15 до около 2,40 и содержание NCO групп от около 26 до около 31%.
10. Эластомер по п.7, где (A)(2) содержит от около 2 до около 3 гидроксильных групп, способных к взаимодействию с NCO группами (A)(1), и молекулярную массу 2000 до около 8000.
11. Эластомер по п.7, где (В) содержит
(1) от около 60 до около 87 мас. ч., по меньшей мере, одного простого полиэфирполиола, имеющего функциональность от около 1,8 до около 3,0, и молекулярную массу от около 3000 до около 6000,
(2) от около 5 до 30 мас. ч. удлинителя цепи, имеющего молекулярную массу от около 62 до около 110;
(3) от около 0,5 до около 2,0 мас. ч., по меньшей мере, одного удлинителя цепи, имеющего около 2 аминных групп, которые являются первичными и/или вторичными аминными группами, и молекулярную массу от около 60 до около 250;
и
(4) от около 5 до около 10 мас. ч., по меньшей мере, одного сшивающего агента, имеющего от около 3 до около 6 гидроксильных групп, от около 1 до около 3 третичных аминных групп и молекулярную массу от около 200 до около 500.
12. Эластомер по п.7, где (B)(2) выбирают из группы, состоящей из этиленгликоля, 2-метил-1,3-пропандиола и их смеси; (B)(3) содержит 1,5-диамино-2-метилпентан; и (B)(4) содержит пропоксилированный простой полиэфирполиол, инициированный соединением диамина и имеющий молекулярную массу от 200 до 500.
13. Стабильная по фазе смесь полиола, содержащая:
(1) от около 45 до около 90 мас. ч., по меньшей мере, одного простого полиэфирполиола, имеющего гидроксильную функциональность от около 1,5 до около 4,0 и среднечисленную молекулярную массу от около 2000 до около 8000,
(2) от около 5 до 30 мас. ч. удлинителя цепи, содержащего 2-метил-1,3-пропандиол;
(3) от около 0,5 до около 3,5 мас. ч., по меньшей мере, одного удлинителя цепи, имеющего около 2 аминных групп, которые являются первичными или вторичными аминными группами, среднечисленную молекулярную массу от около 60 до около 400 и не содержащего гидроксильные группы;
и
(4) от около 3 до около 20 мас. ч., по меньшей мере, одного сшивающего агента, имеющего от около 3 до около 6 гидроксильных функциональных групп (предпочтительно, вторичных ОН групп), от 1 до 4 третичных аминных групп, среднечисленную молекулярную массу от около 200 до около 800 и не содержащего первичные и вторичные аминные группы;
где сумма (1), (2), (3) и (4) составляет 100 мас. ч. смеси полиола.
14. Смесь полиола по п.13, которая содержит
(1) от около 60 до около 87 мас. ч., по меньшей мере, одного простого полиэфирполиола, имеющего гидроксильную функциональность от около 1,8 до около 3,0 и среднечисленную молекулярную массу от около 3000 до около 6000,
(2) от около 5 до 30 мас. ч. удлинителя цепи, содержащего 2-метил-1,3-пропандиол;
(3) oт около 0,5 до около 2,0 мас. ч., по меньшей мере, одного удлинителя цепи, имеющего около 2 аминных групп, которые являются первичными и/или вторичными аминными группами, и молекулярную массу от около 60 до около 250;
и
(4) от около 5 до около 10 мас. ч., по меньшей мере, одного сшивающего агента, имеющего от около 3 до около 6 гидроксильных групп, от 1 до 3 третичных аминных групп и молекулярную массу от около 200 до около 500.
15. Смесь полиола по п.13, где (2) выбирают из группы, состоящей из этиленгликоля, 2-метил-1,3-пропандиола и их смеси; (3) содержит 1,5-диамино-2-метилпентан; и (4) содержит пропоксилированный простой полиэфирполиол, инициированный соединением диамина, и имеющий молекулярную массу от 200 до 500.